(57)【特許請求の範囲】
【請求項１】
ＺｎＯが層間に充填されたクレイを含む担体と、
前記担体に担持されたＣｕＯを含有した活性物質と、
を含み、
一酸化炭素と水分との反応によって水素ガスに混入している一酸化炭素濃度を低減させる反応に用いられることを特徴とする、燃料電池システムの改質装置用水性ガス転換触媒。
【請求項２】
前記ＣｕＯの担持量は、２０質量％〜４０質量％であることを特徴とする、請求項１に記載の燃料電池システムの改質装置用水性ガス転換触媒。
【請求項３】
前記ＣｕＯの担持量は、２５質量％〜３０質量％であることを特徴とする、請求項２に記載の燃料電池システムの改質装置用水性ガス転換触媒。
【請求項４】
前記水性ガス転換触媒は、
ＺｎＯを２０質量％〜４０質量％含み、
前記ＣｕＯを２０質量％〜４０質量％含む
ことを特徴とする、請求項１に記載の燃料電池システムの改質装置用水性ガス転換触媒。
【請求項５】
ＺｎＯおよびＣｕＯが層間に充填されたクレイを含み、
一酸化炭素と水分との反応によって水素ガスに混入している一酸化炭素濃度を低減させる反応に用いられることを特徴とする、燃料電池システムの改質装置用水性ガス転換触媒。
【請求項６】
前記水性ガス転換触媒は、
前記ＺｎＯを２０質量％〜４０質量％含み、
前記ＣｕＯを２０質量％〜４０質量％含む
ことを特徴とする、請求項５に記載の燃料電池システムの改質装置用水性ガス転換触媒。
【請求項７】
一酸化炭素と水分との反応によって水素ガスに混入している一酸化炭素濃度を低減させる反応に用いられる燃料電池システムの改質装置用水性ガス転換触媒の製造方法であって、
Ｚｎ化合物溶液にクレイを添加し、
得られたＺｎとクレイの混合物に塩基を添加して加水分解し、
加水分解生成物を乾燥して担体を製造し、
前記担体をＣｕ前駆体溶液に添加して混合物を製造し、
前記混合物をか焼する
工程を含むことを特徴とする、燃料電池システムの改質装置用水性ガス転換触媒の製造方法。
【請求項８】
前記Ｚｎ化合物は、硝酸亜鉛、酢酸亜鉛、塩化亜鉛またはこれらの混合物であることを特徴とする、請求項７に記載の燃料電池システムの改質装置用水性ガス転換触媒の製造方法。
【請求項９】
前記クレイは、パイロフィライト−タルク、モンモリロナイト、ヘクトライト、フルオロヘクトライト、サポーナイト、カオリナイト、バーミキュライト、イライト、マイカ、ブリトルマイカまたはこれらの混合物であることを特徴とする、請求項７に記載の燃料電池システムの改質装置用水性ガス転換触媒の製造方法。
【請求項１０】
前記Ｚｎ化合物溶液は、前記クレイ１ｇに対してＺｎが１×１０−３〜５×１０−３Ｍになるように調節されることを特徴とする、請求項７に記載の燃料電池システムの改質装置用水性ガス転換触媒の製造方法。
【請求項１１】
前記Ｚｎ化合物溶液は、前記クレイ１ｇに対してＺｎが２×１０−３〜３×１０−３Ｍになるように調節されることを特徴とする、請求項１０に記載の燃料電池システムの改質装置用水性ガス転換触媒の製造方法。
【請求項１２】
前記塩基の添加量は、前記Ｚｎ１Ｍに対して１Ｍ〜１．２Ｍに調節されることを特徴とする、請求項７に記載の燃料電池システムの改質装置用水性ガス転換触媒の製造方法。
【請求項１３】
前記か焼工程は、３００℃〜５００℃で実施されることを特徴とする、請求項７に記載の燃料電池システムの改質装置用水性ガス転換触媒の製造方法。
【請求項１４】
前記Ｃｕ前駆体は、硝酸銅、酢酸銅、塩化銅またはこれらの混合物からなる群より選択されることを特徴とする、請求項７に記載の燃料電池システムの改質装置用水性ガス転換触媒の製造方法。
【請求項１５】
熱エネルギーによる改質触媒反応によって、燃料から水素ガスを発生させる改質反応部と、一酸化炭素と水分との反応によって前記水素ガスに含有されている一酸化炭素の濃度を低減させる少なくとも一つの一酸化炭素低減部と、を備え、ＺｎＯが層間に充填されたクレイを含む担体および前記担体に担持されたＣｕＯを含む活性物質を含み、一酸化炭素と水分との反応によって水素ガスに混入している一酸化炭素濃度を低減させる反応に用いられる水性ガス転換触媒を含む改質装置と、
前記水素ガスと酸素の電気化学的な反応によって、電気エネルギーを発生させる少なくとも一つの電気発生部と、
前記燃料を前記改質反応部に供給する燃料供給部と、
酸素を前記電気発生部に供給する酸素供給部と、
前記改質反応部に供給される燃料を前記一酸化炭素低減部に循環させて、前記一酸化炭素低減部で発生する熱を冷却させる冷却装置と、
を含むことを特徴とする、燃料電池システム。
【請求項１６】
前記ＣｕＯの担持量は、２０質量％〜４０質量％であることを特徴とする、請求項１５に記載の燃料電池システム。
【請求項１７】
前記ＣｕＯの担持量は、２５質量％〜３０質量％であることを特徴とする、請求項１６に記載の燃料電池システム。
【請求項１８】
前記水性ガス転換触媒は、
ＺｎＯを２０質量％〜４０質量％含み、
前記ＣｕＯを２０質量％〜４０質量％含む
ことを特徴とする、請求項１５に記載の燃料電池システム。
【請求項１９】
熱エネルギーによる改質触媒反応によって、燃料から水素ガスを発生させる改質反応部と、一酸化炭素と水分との反応によって前記水素ガスに含有されている一酸化炭素の濃度を低減させる少なくとも一つの一酸化炭素低減部を備え、ＺｎＯおよびＣｕＯが層間に充填されたクレイを含み、一酸化炭素と水分との反応によって水素ガスに混入している一酸化炭素濃度を低減させる反応に用いられる水性ガス転換触媒を含む改質装置と、
前記水素ガスと酸素の電気化学的な反応によって、電気エネルギーを発生させる少なくとも一つの電気発生部と、
前記燃料を前記改質反応部に供給する燃料供給部と、
酸素を前記電気発生部に供給する酸素供給部と、
前記改質反応部に供給される燃料を前記一酸化炭素低減部に循環させて、前記一酸化炭素低減部で発生する熱を冷却させる冷却装置と、
を含むことを特徴とする、燃料電池システム。
【請求項２０】
前記水性ガス転換触媒は、
ＺｎＯを２０質量％〜４０質量％含み、
前記ＣｕＯを２０質量％〜４０質量％含む
ことを特徴とする、請求項１９に記載の燃料電池システム。
【発明の詳細な説明】
【技術分野】
【０００１】
本発明は、燃料電池システムの改質装置用水性ガス転換酸化触媒とその製造方法および燃料電池システムに係り、より詳しくは、水性ガス転換効率に優れた燃料電池システムの改質装置用水性ガス転換酸化触媒、それの製造方法およびそれを含む燃料電池システムに関する。
【背景技術】
【０００２】
燃料電池は、メタノール、エタノール、天然ガスのような炭化水素系列（本願ではアルコールを含む。）の物質内に含有されている水素と酸素の化学反応エネルギーを、直接電気エネルギーに変換させる発電システムである。このような燃料電池は、化石エネルギーを代替できる清浄エネルギー源として、単位電池の積層によるスタック構成で多様な範囲の出力を出すことができる長所を有しており、小型リチウム電池に比べて、４倍〜１０倍のエネルギー密度を出すので、小型で移動容易な携帯電源として注目を浴びている。
【０００３】
燃料電池の代表的な例としては、高分子電解質形燃料電池、直接酸化形燃料電池を挙げることができる。直接酸化形燃料電池において、燃料としてメタノールを使う場合は、直接メタノール燃料電池という。
【０００４】
高分子電解質形燃料電池は、エネルギー密度が大きく、出力が高いという長所を持っているが、水素ガスの取り扱いに注意を要し、燃料ガスの水素を生産するために、メタンやメタノールおよび天然ガスなどを改質するための燃料改質装置などの付帯設備を必要とするという問題がある。
【０００５】
これに対して、直接酸化形燃料電池は、高分子電解質形燃料電池に比べてエネルギー密度は低いが、燃料の取り扱いが容易であり、運転温度が低くて常温で運転が可能であり、特に燃料改質装置を要しないという長所がある。
【０００６】
このような燃料電池システムにおいて、電気を実質的に発生させるスタックは、膜電極接合体とセパレータ（またはバイポーラプレートとも言う。）から成る単位セルが数個〜数十個に積層された構造を有する。膜電極接合体は、水素イオン伝導性高分子を含む高分子電解質膜を間において、アノード電極（別名“燃料極”または“酸化電極”という。）とカソード電極（別名“空気極”または“還元電極”という。）が設けられる構造を用いる。
【０００７】
燃料電池で電気を発生させる原理は、燃料が燃料極のアノード電極に供給され、アノード電極の触媒に吸着し、燃料が酸化され、水素イオンと電子を生成させる。この時発生した電子は、外部回路を経てカソード電極に到達し、水素イオンは、高分子電解質膜を通過して、カソード電極に伝達される。カソード電極に酸化剤が供給され、この酸化剤と水素イオンおよび電子がカソード電極の触媒上で反応して、水を生成しながら電気を発生させるようになる。
【０００８】
燃料電池システムは、スタック、改質装置、燃料タンクおよび燃料ポンプなどを備える。スタックは、燃料電池の本体を形成し、燃料ポンプは、燃料タンク内の燃料を改質装置に供給する。そして改質装置は、燃料を改質して、水素ガスを発生させ、その水素ガスをスタックに供給する。
【０００９】
一般的な燃料電池システムにあって、上記の改質装置は、熱エネルギーを吸収する改質触媒反応によって燃料から水素ガスを発生させる改質反応部と、水素ガスと酸素の酸化反応によって水素ガスに含有されている一酸化炭素の濃度を低減させる一酸化炭素低減部と、で構成される。このように、改質反応は改質触媒による反応であるため、改質触媒の活性を増加させるための研究が進められている。
【発明の開示】
【発明が解決しようとする課題】
【００１０】
しかしながら、上記のような研究が進められているにもかかわらず、水性ガスの転換効率は満足のいく値が得られておらず、水性ガス転換効率に優れた触媒が希求されていた。
【００１１】
そこで、本発明は、このような問題に鑑みてなされたもので、その目的は水性ガス転換効率に優れた、新規かつ改良された燃料電池システムの改質装置用水性ガス転換酸化触媒とその製造方法および燃料電池システムを提供することにある。
【課題を解決するための手段】
【００１２】
上記課題を解決するために、本発明のある観点によれば、ＺｎＯが層間に充填されたクレイを含む担体と、担体に担持されたＣｕＯを含有した活性物質と、を含み、一酸化炭素と水分との反応によって水素ガスに混入している一酸化炭素濃度を低減させる反応に用いられる燃料電池システムの改質装置用水性ガス転換触媒が提供される。
【００１３】
上記のＣｕＯの担持量は、２０質量％〜４０質量であってもよく、２５質量％〜３０質量％であってもよい。
【００１４】
上記の水性ガス転換触媒は、ＺｎＯを２０質量％〜４０質量％含み、ＣｕＯを２０質量％〜４０質量％含んでもよい。
【００１５】
上記課題を解決するために、本発明の別の観点によれば、ＺｎＯおよびＣｕＯが層間に充填されたクレイを含み、一酸化炭素と水分との反応によって水素ガスに混入している一酸化炭素濃度を低減させる反応に用いられる燃料電池システムの改質装置用水性ガス転換触媒が提供される。
【００１６】
上記の水性ガス転換触媒は、ＺｎＯを２０質量％〜４０質量％含み、ＣｕＯを２０質量％〜４０質量％含んでもよい。
【００１７】
上記課題を解決するために、本発明の更に別の観点によれば、一酸化炭素と水分との反応によって水素ガスに混入している一酸化炭素濃度を低減させる反応に用いられる燃料電池システムの改質装置用水性ガス転換触媒の製造方法であって、Ｚｎ化合物溶液にクレイを添加し、得られたＺｎとクレイの混合物に塩基を添加して加水分解し、加水分解生成物を乾燥して担体を製造し、得られた担体をＣｕ前駆体溶液に添加して混合物を製造し、得られた混合物をか焼する工程を含む燃料電池システムの改質装置用水性ガス転換触媒の製造方法が提供される。
【００１８】
上記のＺｎ化合物は、硝酸亜鉛、酢酸亜鉛、塩化亜鉛またはこれらの混合物であってもよい。
【００１９】
上記のクレイは、パイロフィライト−タルク、モンモリロナイト、ヘクトライト、フルオロヘクトライト、サポーナイト、カオリナイト、バーミキュライト、イライト、マイカ、ブリトルマイカまたはこれらの混合物であってもよい。
【００２０】
上記のＺｎ化合物溶液は、クレイ１ｇに対してＺｎが１×１０−３〜５×１０−３Ｍになるように調節されてもよく、クレイ１ｇに対してＺｎが２×１０−３〜３×１０−３Ｍになるように調節されてもよい。
【００２１】
上記の塩基の添加量は、Ｚｎ１Ｍに対して１Ｍ〜１．２Ｍに調節されてもよい。
【００２２】
上記のか焼工程は、３００℃〜５００℃で実施されてもよい。
【００２３】
上記のＣｕ前駆体は、硝酸銅、酢酸銅、塩化銅またはこれらの混合物からなる群より選択されてもよい。
【００２４】
上記課題を解決するために、本発明の更に別の観点によれば、熱エネルギーによる改質触媒反応によって、燃料から水素ガスを発生させる改質反応部と、一酸化炭素と水分との反応によって前記水素ガスに含有されている一酸化炭素の濃度を低減させる少なくとも一つの一酸化炭素低減部と、を備え、ＺｎＯが層間に充填されたクレイを含む担体および前記担体に担持されたＣｕＯを含む活性物質を含み、一酸化炭素と水分との反応によって水素ガスに混入している一酸化炭素濃度を低減させる反応に用いられる水性ガス転換触媒を含む改質装置と、水素ガスと酸素の電気化学的な反応によって、電気エネルギーを発生させる少なくとも一つの電気発生部と、燃料を前記改質反応部に供給する燃料供給部と、酸素を前記電気発生部に供給する酸素供給部と、前記改質反応部に供給される燃料を前記一酸化炭素低減部に循環させて、前記一酸化炭素低減部で発生する熱を冷却させる冷却装置と、を含む燃料電池システムが提供される。
【００２５】
上記のＣｕＯの担持量は、２０質量％〜４０質量％であってもよく、２５質量％〜３０質量％であってもよい。
【００２６】
上記の水性ガス転換触媒は、ＺｎＯを２０質量％〜４０質量％含み、ＣｕＯを２０質量％〜４０質量％含んでもよい。
【００２７】
上記課題を解決するために、本発明の更に別の観点によれば、熱エネルギーによる改質触媒反応によって、燃料から水素ガスを発生させる改質反応部と、一酸化炭素と水分との反応によって前記水素ガスに含有されている一酸化炭素の濃度を低減させる少なくとも一つの一酸化炭素低減部を備え、ＺｎＯおよびＣｕＯが層間に充填されたクレイを含み、一酸化炭素と水分との反応によって水素ガスに混入している一酸化炭素濃度を低減させる反応に用いられる水性ガス転換触媒を含む改質装置と、水素ガスと酸素の電気化学的な反応によって、電気エネルギーを発生させる少なくとも一つの電気発生部と、燃料を前記改質反応部に供給する燃料供給部と、酸素を前記電気発生部に供給する酸素供給部と、改質反応部に供給される燃料を前記一酸化炭素低減部に循環させて、前記一酸化炭素低減部で発生する熱を冷却させる冷却装置と、を含む燃料電池システムが提供される。
【００２８】
上記の水性ガス転換触媒は、ＺｎＯを２０質量％〜４０質量％含み、ＣｕＯを２０質量％〜４０質量％含んでもよい。
【発明の効果】
【００２９】
本発明の燃料システムの改質装置用水性ガス転換触媒は、反応表面積が非常に広くて安定性に優れ、水性ガス転換効率が非常に優れている。
【発明を実施するための最良の形態】
【００３０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３１】
本発明は、燃料電池システムの改質装置に用いられる水性ガス転換触媒に関するものである。
【００３２】
燃料電池システムは、一般に電気発生部および燃料供給部を含み、また、高分子電解質形燃料電池は、燃料を改質して水素ガスを発生させる改質装置を含む。
【００３３】
改質装置は、熱エネルギーによる改質触媒反応を利用して燃料から水素ガスを発生させる改質反応部と、この水素ガスを酸素と反応させ、水素ガスに混入している一酸化炭素の濃度を低減させる一酸化炭素低減部とで構成される。
【００３４】
また、一酸化炭素低減部には、水性ガス転換工程が含まれる。水性ガス転換工程とは、水素ガスに含有されている一酸化炭素の濃度を低減させるための工程をいう。
【００３５】
本発明の第１実施形態による水性ガス転換触媒は、ＺｎＯが層間に充填された柱状クレイ（ｐｉｌｌａｒｅｄ  ｃｌａｙ）を含む担体およびこの担体に担持されたＣｕＯを含む活性物質を含む。
【００３６】
また、本発明の第２実施形態による水性ガス転換触媒は、ＺｎＯおよびＣｕＯが層間に充填されたクレイを含む。
【００３７】
この時、上記のクレイの層間距離は、ＺｎＯが充填される前には約１３Åであったが、本発明の各実施形態に係る水性ガス転換触媒では、ＺｎＯ（時にはＣｕＯと一緒に）充填された場合１６Å〜１８Å程度に変換される。
【００３８】
本発明の第１実施形態による水性ガス転換触媒において、担体に対するＣｕＯの担持量は、例えば２０質量％〜４０質量％が好ましく、２５質量％〜３０質量％がさらに好ましい。ＣｕＯの担持量が２０質量％未満であれば、活性サイトの濃度が過度に低いという問題があり、４０質量％を超える場合には触媒の安定性が低下して好ましくない。
【００３９】
また、本発明の第１および第２実施形態の水性ガス転換触媒は、ＺｎＯを例えば２０質量％〜４０質量％、ＣｕＯを例えば２０質量％〜４０質量％含むことが好ましく、ＺｎＯを２５質量％〜３０質量％、ＣｕＯを２５質量％〜３０質量％含むことがさらに好ましい。ＺｎＯの含有量が２０質量％未満であれば、反応温度における触媒の安定性が低くなり好ましくなく、４０質量％を超える場合には銅成分の含有量が低くなり好ましくない。またＣｕＯの含有量が２０質量％未満であれば、活性サイトが小さくなり好ましくなく、４０質量％を超える場合には触媒の安定性が低くなり好ましくない。本発明の各実施形態に係る水性ガス転換触媒におけるＺｎＯとＣｕＯ以外の組成はクレイであるため、ＺｎＯとＣｕＯ含有量以外の残りの含有量はクレイである。
【００４０】
本発明の第１および第２実施形態の水性ガス転換触媒は、Ｃｕ、Ａｕ、Ｒｕ、Ｐｔ、Ｎａ、Ｃａ、Ｋまたはこれらの混合物を添加剤として更に含んでもよい。この添加剤のうちＣｕ、Ａｕ、ＲｕまたはＰｔの含有量は、本発明の各実施形態に係る水性ガス転換触媒１００質量部に対して例えば１質量部〜５質量部が好ましく、２．５質量部〜３質量部がさらに好ましい。Ｃｕ、Ａｕ、ＲｕまたはＰｔの含有量が１質量部未満であれば、添加剤を使うことによる効果がわずかであり、５質量部を超えれば活性が増加することより銅活性が減少することがより大きくなり好ましくない。また、添加剤のうちＮａ、ＣａまたはＫの含有量は、遷移金属の拡散を考慮して、本発明の各実施形態に係る水性ガス転換触媒１００質量部に対して０．０１〜０．５質量部が好ましく、０．１〜０．２質量部がさらに好ましい。
【００４１】
本発明の各実施形態に係るＺｎＯが層間に充填されたクレイを含む担体は、クレイの層上にＺｎＯが充填されたナノ粒子形態であるため、反応比表面積が広く、また触媒活性が非常に優れている。同時に、ＺｎＯとＣｕＯが非常に均一な混合状態で存在するので、非常に安定である。
【００４２】
本発明の各実施形態に係る水性ガス転換触媒は、次のような方法で製造できる。
【００４３】
まず、Ｚｎ化合物溶液にクレイを添加する。Ｚｎ化合物としては、２価の硝酸亜鉛、酢酸亜鉛または塩化亜鉛を使うことができる。この際、溶媒としては、水を使うことができる。
【００４４】
また、上記のクレイとしては、例えば、パイロフィライト−タルク、モンモリロナイト、ヘクトライト、フルオロヘクトライト、サポーナイト、カオリナイト、バーミキュライト、イライト、マイカ、ブリトルマイカまたはこれらの混合物を使用することができる。
【００４５】
上記の添加工程において、Ｚｎ化合物の添加量は、Ｚｎがクレイ１ｇに対して例えば１×１０−３〜５×１０−３Ｍになるように添加することが好ましく、２×１０−３〜３×１０−３Ｍになるように添加することがさらに好ましい。Ｚｎの含有量が１×１０−３Ｍ未満であれば、変換されたクレイでＺｎの含有量が低くなるという問題があり、Ｚｎの含有量が５×１０−３Ｍを超えれば、変換されたクレイでＺｎの含有量が高くなり、好ましくない。
【００４６】
次に、得られたＺｎおよびクレイ混合液に、塩基を添加して加水分解する。
【００４７】
上記の塩基としては、例えば、アンモニウムヒドロキシド（ＮＨ４ＯＨ）、ＮａＯＨ、ＫＯＨ、ＲｂＯＨもしくはＣｓＯＨ、または、これらの混合物を使うことができる。
【００４８】
上記の塩基の添加量は、Ｚｎ１Ｍに対して例えば１Ｍ〜１．２Ｍになるように添加することが好ましく、１．０５〜１．１５Ｍになるように添加することがさらに好ましい。塩基の添加量が１Ｍ未満であれば、Ｚｎ化合物の加水分解がうまくいかず、クレイ内のＺｎの含有量が低くなり好ましくなく、１．２Ｍを超えれば加水分解速度が速くなり、亜鉛酸化物が形成されてしまい好ましくない。
【００４９】
加水分解生成物を攪拌した後乾燥して、ＺｎＯが充填された柱状クレイを含む担体を得る。攪拌生成物を濾過した後、乾燥工程を進行するものが乾燥工程時間を減少させることができ、また簡単である。
【００５０】
担体に含有されているＺｎＯの含有量は、例えば２０質量％〜６０質量％が好ましい。ＺｎＯの含有量が２０質量％未満であれば、変換されたクレイの安定性が低いという問題があり、６０質量％を超えれば、活性成分が低いために触媒の活性が低下してしまい、好ましくない。
【００５１】
担体を、Ｃｕ前駆体溶液に添加する。Ｃｕ前駆体としては、２価の硝酸銅、酢酸銅、塩化銅またはこれらの混合物を使うことができる。これらはまた、水化物形態としても使用できる。また、Ｃｕ前駆体溶液において、溶媒としては水を使うことができる。
【００５２】
Ｃｕ前駆体の添加量は、例えば、ＣｕＯが２０質量％〜４０質量％形成されるように使うことが好ましく、２５質量％〜３０質量％が形成されるように使うことがさらに好ましい。Ｃｕ前駆体を、ＣｕＯが２０質量％未満形成されるように用いた場合には、活性サイトが小さくなって好ましくなく、４０質量％を超えるように用いれば、触媒の安定性が低下して好ましくない。
【００５３】
また、添加工程を実施した後、得られた生成物に対して、Ｃｕ、Ａｕ、Ｒｕ、Ｐｔ、Ｎａ、Ｃａ、Ｋまたはこれらの混合物を添加剤で添加する工程をさらに実施してもよい。この添加工程は、湿式浸漬法が一般に使われる。添加剤の含有量は、Ｃｕ、Ａｕ、ＲｕまたはＰｔである場合には例えば１質量％〜５質量％が好ましく、２．５〜３質量％がさらに好ましい。またＮａ、ＣａまたはＫである場合には例えば０．０１〜０．５質量％が好ましく、０．１質量％〜０．２質量％がさらに好ましい。
【００５４】
次に、得られた混合物をか焼して、本発明の触媒を製造する。
【００５５】
か焼工程は、例えば３００℃〜５００℃で実施することが好ましい。か焼工程温度が３００℃未満であれば、水性ガス転換反応で触媒の安定性が低下して好ましくなく、か焼工程の温度が５００℃より高ければ触媒の気孔構造が制限されて好ましくない。またか焼工程は、約１℃／分の低い増加速度で加熱しながら実施することが適当である。
【００５６】
この工程により、ＺｎＯが層間に充填されたクレイを含む水性ガス転換触媒が製造される。また、ＣｕＯは、ＺｎＯと一緒にクレイ層間に充填されて存在してもよく、クレイを担体にして担持された形態で存在してもよい。
【００５７】
本発明の各実施形態に係る一酸化炭素酸化触媒は、燃料電池システムに用いられるので、以下燃料電池システムを添付した図１を参照して、詳細に説明する。
【００５８】
図１に示すように、燃料電池システム１００は、電気化学的な反応によって、電気エネルギーを発生させる電気発生部１１を備えるスタックと、液状の燃料から水素ガスを発生させ、この水素ガスを電気発生部１１に供給する改質装置３０と、燃料を改質装置３０に供給する燃料供給部５０と、酸化剤を改質装置３０と電気発生部１１にそれぞれ供給する酸化剤供給部７０を含む。
【００５９】
電気発生部は、膜電極接合体１２を中心に置いてこの両面にセパレータ１６を配置して、電気を発生させる最小単位のスタックを形成する。この電気発生部１１が複数備えられて、本実施例のような積層構造のスタック１０を形成する。ここで、膜電極接合体１２は、両側にアノード電極とカソード電極を備え、水素と酸素のような酸化剤を酸化および還元反応させる機能をするようになる。またセパレータ１６は、膜電極接合体１２の両側に水素ガスと酸素のような酸化剤を供給する気体通路を形成し、隣り合う膜電極接合体１２の前記アノード電極とカソード電極を直列に連結させる伝導体の機能をするようになる。
【００６０】
また、図１に示すように、スタック１０の最外郭には、複数の電気発生部１１を密着させる加圧プレート１３が設けられてもよい。または、複数の電気発生部１１の最外郭に設けられるセパレータ１６が、加圧プレートの役割を代行するように構成してもよい。また、加圧プレート１３が複数の電気発生部１１を密着させる機能以外に、セパレータ１６の固有の機能を有するように構成してもよい。
【００６１】
加圧プレート１３には、改質装置３０から発生する水素ガスを電気発生部１１に供給するための第１注入部（１３ａ）と、酸素供給部４０から供給される空気を電気発生部１１に供給するための第２注入部（１３ｂ）と、膜電極接合体１２のアノード電極で反応して残った水素ガスを排出させるための第１排出部（１３ｃ）と、膜電極接合体１２のカソード電極で水素と酸化剤の結合反応によって、生成された水分を含有する未反応空気を排出させるための第２排出部（１３ｄ）と、が形成されている。
【００６２】
改質装置３０は、熱エネルギーによる化学触媒反応によって、燃料から水素ガスを発生させ、この水素ガスに含有されている一酸化炭素の濃度を低減させることができる構造からなる。
【００６３】
改質装置３０は、液状の燃料と空気の酸化触媒反応によって、所定の温度の熱エネルギーを発生させる熱源部３１と、熱エネルギーによる水蒸気改質触媒反応によって、燃料から水素ガスを発生させる改質反応部３２と、水素ガスの酸化反応によって、この水素ガスに含有されている一酸化炭素の濃度を低減させる少なくとも一つの一酸化炭素低減部３３を含む。
【００６４】
熱源部３１は、管路形態の第１供給ライン９１によって燃料タンク５１と連結設置され、管路形態の第２供給ライン９２によって酸化剤ポンプ７１と連結設置されて、液状の燃料と酸化剤を通過させる。この熱源部３１は、燃料と酸化剤の酸化反応を促進させて、熱エネルギーを発生させる触媒層（図示せず）を含む。この時、熱源部３１は、液状の燃料と酸化剤の流れを可能にするチャンネル（図示せず）を形成しているプレート形態を備え、このチャンネルの表面に触媒層がコーティング形成されている構造を有する。または、熱源部３１は、所定の内部空間を有する円筒形態を備え、内部空間に触媒層、例えば、ペレット形態で充填される触媒モジュールまたはハニカムタイプから成る触媒モジュールを形成してもよい。
【００６５】
改質反応部３２は、熱源部３１から発生する熱エネルギーを吸熱し、燃料タンク５１から供給される燃料の水蒸気改質触媒反応によって、燃料から水素ガスを発生させる。このような改質反応部３２は、管路形態の第３供給ライン９３によって、熱源部３１と連結設置される。そしてこの改質反応部３２には、燃料の水蒸気改質反応を促進して、水素ガスを発生させる触媒層（図示せず）を備えている。この時、熱源部３１は、燃料の流れを可能にするチャンネル（図示せず）を形成する形態を備え、このチャンネルの表面に触媒層がコーティング形成された構造を有する。または、熱源部３１は、所定の内部空間を有する円筒形態を備え、内部空間に触媒層、例えば、ペレット形態で充填される触媒モジュールまたはハニカムタイプから成る触媒モジュールを形成してもよい。
【００６６】
一酸化炭素低減部３３は、改質反応部３２から発生する水素ガスと、酸化剤ポンプ７１から供給される空気の選択的酸化触媒反応によって、水素ガスに含有されている一酸化炭素の濃度を低減させる。このような一酸化炭素低減部３３は、管路形態の第４供給ライン９４によって改質反応部３２と連結設置され、管路形態の第５供給ライン９５によって酸化剤ポンプ７１と連結設置されて、水素ガスと酸化剤を通過させる。
【００６７】
そして、一酸化炭素低減部３３には、水素ガスと酸化剤の選択的酸化反応を促進させて、水素ガスに含有されている一酸化炭素の濃度を低減させる、本発明の各実施形態に係る触媒を含む触媒層（図示せず）を備えている。この時、一酸化炭素低減部３３は、水素ガスと酸化剤の流れを可能にするチャンネル（図示せず）を形成しているプレート形態を備え、このチャンネルの表面に触媒層がコーティング形成されている。または、一酸化炭素低減部３３は所定の内部空間を有する円筒形態を備え、内部空間に触媒層、例えば、ペレット形態で充填される触媒モジュールまたはハニカムタイプから成る触媒モジュールを形成してもよい。
【００６８】
この時、一酸化炭素低減部３３とスタック１０の第１注入部（１３ａ）は、管路形態の第６供給ライン９６によって連結設置され、一酸化炭素低減部３３によって一酸化炭素の濃度が低減された水素ガスをスタック１０の電気発生部１１に供給できる構造から成る。そして、一酸化炭素低減部３３は、熱伝導性を有するステンレススチール、アルミニウム、銅、鉄等で形成されてもよい。
【００６９】
前述した構成を有する燃料電池システムで電気を発生させる電気発生部を構成する膜電極接合体は、互いに対向するカソード電極およびアノード電極を含み、このカソード電極とアノード電極との間に設けられる高分子電解質膜を含む。
【００７０】
カソード電極およびアノード電極は、電極基材と触媒層を含む。
【００７１】
触媒層は、例えば、白金、ルテニウム、オスミウム、白金−ルテニウム合金、白金−オスミウム合金、白金−パラジウム合金および白金−Ｍ合金（ＭはＧａ、Ｔｉ、Ｖ、Ｃｒ、Ｍｎ、Ｆｅ、Ｃｏ、Ｎｉ、Ｃｕ、Ｚｎ、Ｓｎ、Ｍｏ、Ｗ、Ｒｈ及びＲｕからなる群より選択される１種以上の転移金属）から選択される１種以上の触媒を含むことが好ましい。具体的な例としては、Ｐｔ、Ｐｔ／Ｒｕ、Ｐｔ／Ｗ、Ｐｔ／Ｎｉ、Ｐｔ／Ｓｎ、Ｐｔ／Ｍｏ、Ｐｔ／Ｐｄ、Ｐｔ／Ｆｅ、Ｐｔ／Ｃｒ、Ｐｔ／Ｃｏ、Ｐｔ／Ｒｕ／Ｗ、Ｐｔ／Ｒｕ／Ｍｏ、Ｐｔ／Ｒｕ／Ｖ、Ｐｔ／Ｆｅ／Ｃｏ、Ｐｔ／Ｒｕ／Ｒｈ／ＮｉおよびＰｔ／Ｒｕ／Ｓｎ／Ｗから成る群より選択される１種以上を挙げることができる。
【００７２】
またこのような金属触媒は、金属触媒自体（ブラック）として用いてもよく、担体に担持させて使ってもよい。この担体としては、例えば、黒鉛、デンカブラック、ケッチェンブラック、アセチレンブラック、カーボンナノチューブ、カーボンナノファイバー、カーボンナノワイヤー、カーボンナノボールまたは活性炭素などの炭素系物質を使ってもよく、またはアルミナ、シリカ、ジルコニア、チタニアなどの無機物微粒子を使ってもよいが、一般に炭素系物質が使用されている。担体に担持された貴金属を触媒に使う場合には、商用化された市販されることを使ってもよく、また担体に貴金属を担持させたものを製造して使ってもよい。担体に貴金属を担持させる工程は、当該分野で広く知られた内容であるため、本明細書で詳細な説明は省略しても、当業者に簡単に理解できる内容である。
【００７３】
上記の触媒層はまた、触媒層の接着力向上および水素イオンの伝達のために、バインダー樹脂をさらに含んでもよい。
【００７４】
バインダー樹脂としては、水素イオン伝導性を有する高分子樹脂を使うことが好ましく、より好ましくは、側鎖にスルホン酸基、カルボキシル酸基、リン酸基、ホスホスニン酸基およびこれらの誘導体から成る群より選択される陽イオン交換基を有している高分子樹脂を全て使用可能である。好ましくは、例えば、フッ素系高分子、ベンズイミダゾール系高分子、ポリイミド系高分子、ポリエーテルイミド系高分子、ポリフェニレンサルファイド系高分子、ポリスルホン系高分子、ポリエーテルスルホン系高分子、ポリエーテルケトン系高分子、ポリエーテル−エーテルケトン系高分子またはポリフェニルキノキサリン系高分子の中で選択される１種以上の水素イオン伝導性高分子を含んでもよく、より好ましくは、ポリ（パーフルオロスルホン酸）、ポリ（パーフルオロカルボン酸）、スルホン酸基を含むテトラフルオロエチレンとフルオロビニルエーテルの共重合体、硫化ポリエーテルケトン、アリールケトン、ポリ（２，２’−ｍ−フェニレン）−５，５’−ビベンズイミダゾールまたはポリ（２，５−ベンズイミダゾール）の中で選択される１種以上の水素イオン伝導性高分子を含んでもよい。
【００７５】
水素イオン伝導性高分子は、側鎖末端のイオン交換基において、ＨをＮａ、Ｋ、Ｌｉ、Ｃｓまたはテトラブチルアンモニウムに置換したものであってもよい。側鎖末端のイオン交換基においてＨをＮａに置換する場合には、触媒組成物製造時にＮａＯＨを使って置換し、テトラブチルアンモニウムに置換する場合には、テトラブチルアンモニウムヒドロキシドを使って置換し、Ｋ、ＬｉまたはＣｓも適切な化合物を使って置換してもよい。この置換方法は、当該分野に広く知られた内容であるため、本明細書で詳細な説明は省略する。
【００７６】
バインダー樹脂は、単一物または混合物形態で使用可能であり、また選択的に高分子電解質膜との接着力をより向上させる目的で、非伝導性高分子と一緒に用いられてもよい。その使用量は、使用目的に適合するように調節して使うことが好ましい。
【００７７】
非伝導性高分子としては、例えば、ポリテトラフルオロエチレン、テトラフルオロエチレン−ヘキサフッ素プロピレン共重合体、テトラフルオロエチレン−パーフルオロアルキルビニルエーテル共重合体、エチレン／テトラフルオロエチレン、エチレン三フッ化塩化−エチレン共重合体、フッ化ポリビニリデン、フッ化ポリビニリデン−ヘキサフルオロプロピレンの共重合体（ＰＶｄＦ−ＨＦＰ）、ドデシルベンゼンスルホン酸およびソルビトールからなる群より選択された１種以上がより好ましい。
【００７８】
電極基材は、電極を支持する役割を果たしながら、触媒層に燃料および酸化剤を拡散させて、触媒に燃料および酸化剤が簡単に接近できる役割を果たす。電極基材としては、導電性基材を使い、その代表的な例として、炭素紙、炭素布、炭素フェルトまたは金属布（繊維状態の金属布で構成された多孔性のフィルムまたは高分子繊維で形成された布の表面に金属フィルムが形成されたことをいう。）を用いることができるが、これに限定されるものではない。
【００７９】
また、燃料電池の駆動時発生する水によって反応物拡散効率が低下することを防止できるため、電極基材は、フッ素系列樹脂として撥水処理したものを使うことが好ましい。フッ素系樹脂としては、例えば、ポリテトラフルオロエチレン、ポリフッ化ビニリデン、ポリヘキサフルオロプロピレン、ポリパーフルオロアルキルビニルエーテル、ポリパーフルオロスルホニルフルオライドアルコキシビニルエーテル、フッ化エチレンプロピレン、ポリ三フッ化塩化エチレンまたはこれらの共重合体を使ってもよい。
【００８０】
また、電極基材での反応物拡散効果を増進させるための微細気孔層を、さらに含んでもよい。この微細気孔層は、一般に粒径が狭い導電性粉末、例えば炭素粉末、カーボンブラック、アセチレンブラック、活性炭素、カーボンファイバー、フラーレン、カーボンナノチューブ、カーボンナノワイヤー、カーボンナノホーンまたはカーボンナノリングを含んでもよい。
【００８１】
微細気孔層は、導電性粉末、バインダー樹脂および溶媒を含む組成物を電極基材にコーティングして製造される。バインダー樹脂としては、例えば、ポリテトラフルオロエチレン、フッ化ポリビニリデン、ポリヘキサフルオロプロピレン、ポリパーフルオロアルキルビニルエーテル、ポリパーフルオロスルホニルフルオライド、アルコキシビニルエーテル、ポリビニルアルコール、セルロースアセテートまたはこれらのコポリマーなどが好ましく用いることができる。溶媒としては、エタノール、イソプロピルアルコール、ｎ−プロピルアルコール、ブチルアルコールなどのようなアルコール、水、ジメチルアセトアミド、ジメチルスルホキシド、Ｎ−メチルピロリドン、テトラヒドロフランなどが好ましく用いることができる。コーティング工程は、組成物の粘性により、スクリーンプリンティング法、スプレーコーティング法またはドクターブレードを用いたコーティング法などが用いることができ、これに限定されるものではない。
【００８２】
高分子電解質膜としては、一般に燃料電池で高分子電解質膜として用いられ、水素イオン伝導性を有する高分子樹脂で製造されたものであれば、任意のものを使用できる。その代表的な例としては、側鎖にスルホン酸基、カルボキシル酸基、リン酸基、ホスホン酸基およびこれらの誘導体からなる群より選択される陽イオン交換基を有している高分子樹脂を挙げることができる。
【００８３】
高分子樹脂の代表的な例としては、例えば、フッ素系高分子、ベンズイミダゾール系高分子、ポリイミド系高分子、ポリエーテルイミド系高分子、ポリフェニレンサルファイド系高分子、ポリスルホン系高分子、ポリエーテルスルホン系高分子、ポリエーテルケトン系高分子、ポリエーテル−エーテルケトン系高分子またはポリフェニルキノキサリン系高分子の中で選択される１種以上を含むことができ、さらに好ましくは、ポリ（パーフルオロスルホン酸）（一般に登録商標ナフィオンとして市販される。）、ポリ（パーフルオロカルボン酸）、スルホン酸基を含むテトラフルオロエチレンとフルオロビニルエーテルの共重合体、硫化ポリエーテルケトン、アリールケトン、ポリ（２，２’−ｍ−フェニレン）−５，５’−ビベンズイミダゾールまたはポリ（２，５−ベンズイミダゾール）の中から選択される１種以上を挙げることができる。また、このような水素イオン伝導性高分子の水素イオン伝導性基において、ＨをＮａ、Ｋ、Ｌｉ、Ｃｓまたはテトラブチルアンモニウムに置換してもよい。側鎖末端のイオン交換基においてＨをＮａに置換する場合には、触媒組成物製造時ＮａＯＨを使って置換し、テトラブチルアンモニウムに置換する場合には、テトラブチルアンモニウムヒドロキシドを使って置換し、Ｋ、ＬｉまたはＣｓも適切な化合物を使って置換してもよい。この置換方法は、当該分野に広く知られた内容であるため、本明細書で詳細な説明は省略する。
【実施例】
【００８４】
以下、本発明の好ましい実施例および比較例を記載する。しかしながら、下記の実施例は本発明の好ましい一実施例であるだけ本発明が下記の実施例によって限定されるものではない。
【００８５】
（実施例１）
１質量％濃度の硝酸亜鉛水溶液に、モンモリロナイトを添加した。この時、硝酸亜鉛水溶液の添加量は、モンモリロナイト１ｇに対してＺｎが２．７５ｍｍｏｌになるようにした。
【００８６】
得られた混合液にアンモニアヒドロキシド水溶液を添加して、加水分解した。この時、塩基の添加量は、Ｚｎ１Ｍに対して１．１Ｍになるようにした。
【００８７】
加水分解生成物を２４時間攪拌した後、攪拌生成物を濾過し、濾過生成物を２００℃で乾燥して担体を製造した。
【００８８】
担体をＣｕ（ＮＯ３）２・３Ｈ２Ｏ水溶液に含浸させ、含浸生成物を５００℃でか焼して触媒を製造した。この時、担体１ｇに対してＣｕ（ＮＯ３）２・３Ｈ２Ｏを１．３１８０７３ｇ使った。製造された水性ガス転換触媒に含まれているＺｎＯの含有量は、２５質量％であり、ＣｕＯの含有量は３０質量％であった。
【００８９】
上記の実施例１により製造された水性ガス転換触媒のＣＯ転換率（除去率）を各温度別に測定して、その結果を図２に示した。測定条件は次の通りである。
【００９０】
転換率測定反応器での触媒ローディング量：３０ｍｌ
反応気体流動速度：３８０ｍｌ／分
反応気体排出速度：４３０ｍｌ／分
水（液体）：０．１１ｍｌ／分
反応気体成分：ＣＯ２１９．２０％／ＣＯ１０．１０％／Ｎ２５．０１％／Ｈ２６５．６９％
空間速度（ｓｐａｃｅ  ｖｅｌｏｃｉｔｙ）（水なしに）：８００ｈ−１
【００９１】
また、市販される水性ガス転換触媒のＳＨＴ４（鉄酸化物８９質量％、クロム酸化物２質量％、クロムトリオキシド７質量％及び銅酸化物２質量％含み、３．２×３．２ｍｍの顆粒である。Ｅｎｇｅｌｇａｒｄ  ｃｏｒｐｏｒａｔｉｏｎ）を比較例１にして、この触媒のＣＯ除去率を各温度別に測定して、その結果を図３に示した。測定条件は次の通りである。
【００９２】
反応器での触媒ローディング量：２０ｍｌ
反応気体流動速度：３８０ｍｌ／分
反応気体排出速度：４３０ｍｌ／分
水（液体）：０．１１ｍｌ／分
反応気体成分：ＣＯ２１９．２０％／ＣＯ１０．１０％／Ｎ２５．０１％／Ｈ２６５．６９％
空間速度（水なしに）１２００ｈ−１
【００９３】
図２および図３に示すように、実施例１の触媒が全ての温度領域で比較例１より一酸化炭素転換率が非常に優れていること、つまり、一酸化炭素の濃度を低減させる水性ガス転換工程が効果的に起こったことが分かる。
【００９４】
同時に、実施例１によって製造された担体及び比較例１で使われた担体の水性ガス転換触媒について、Ｘ線回折強度を測定した結果を、図４および図５にそれぞれ示した。図４及び図５に示すように、実施例１の２θ値が比較例１の値より小さいので、２θ値に反比例するクレイ層間距離は、実施例１が比較例１より広いことがわかる。従って、実施例１の工程によって、クレイ層間にＺｎＯが充填されたことを予測できる。
【００９５】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００９６】
【図１】本発明の燃料電池システムの構造を概略的に示した図面である。
【図２】本発明の実施例１により製造された水性ガス転換触媒のＣＯ転換率（除去率）を測定して示したグラフである。
【図３】比較例１により製造された水性ガス転換触媒のＣＯ転換率（除去率）を測定して示したグラフである。
【図４】本発明の実施例１によって製造された担体のＸ線回折強度を測定して示したグラフである。
【図５】比較例１で使われた担体のＸ線回折強度を測定して示したグラフである。
【符号の説明】
【００９７】
１０    スタック
１１    電気発生部
１２    膜電極接合体
１３    加圧プレート
１３ａ    第１注入部
１３ｂ    第２注入部
１３ｃ    第１排出部
１３ｄ    第２排出部
１６    セパレータ
３０    改質装置
３１    熱源部
３２    改質反応部
３３    一酸化炭素低減部
４０    酸素供給部
５０    燃料供給部
５１    燃料タンク
７０    酸化剤供給部
７１    酸化剤ポンプ
９１    第１供給ライン
９２    第２供給ライン
９３    第３供給ライン
９４    第４供給ライン
９５    第５供給ライン
９６    第６供給ライン
１００    燃料電池システム
【図１】
0004686486.tif 000002
【図２】
0004686486.tif 000003
【図３】
0004686486.tif 000004
【図４】
0004686486.tif 000005
【図５】
0004686486.tif 000006